(57)【要約】  【課題】  極めて安価、且つ、取り扱いが容易な浄化剤を用いることにより浄化費用の低減が図れる土壌及び／又は地下水の浄化に用いることができる有機ハロゲン化合物分解剤を提供する。  【解決手段】上記課題はニッケル含有量が０.１質量％以上で残りの主成分が金属鉄と鉄酸化物である有機ハロゲン化合物分解剤によって解決される。この分解剤には、例えばステンレス鋼を研掃したショットブラストダストが用いられる。  【選択図】      無【特許請求の範囲】
【請求項１】
ニッケル含有量が０.１質量％以上で残りの主成分が金属鉄と鉄酸化物である有機ハロゲン化合物分解剤。
【請求項２】
亜鉛含有量が１質量％未満である請求項１に記載の有機ハロゲン化合物分解剤。
【請求項３】
鉄酸化物含有量が３質量％以上である請求項１又は２に記載の有機ハロゲン化合物分解剤。
【請求項４】
請求項１から３のいずれかに記載の有機ハロゲン化合物分解剤よりなる土壌又は地下水の浄化剤。
【発明の詳細な説明】
【技術分野】
【０００１】
この発明は、有機ハロゲン化合物分解剤に関し、特に、有機ハロゲン化合物で汚染された土壌又は地下水の浄化剤に関するものである。
【背景技術】
【０００２】
有機ハロゲン化合物は、優れた溶解力を持つ脱脂溶剤として、半導体製造業、金属加工業、クリーニング業などで広く使用されてきたが、使用後排出され或いは投棄された有機ハロゲン化合物による土壌或いは地下水の汚染が社会的に深刻な問題となっている。このような状況において、有機ハロゲン化合物に汚染された土壌或いは地下水の浄化方法についての提案が種々行われている。
【０００３】
例えば、特開平１１−２３５５７７号公報（特許文献１）には、有機塩素化合物で汚染された土壌に鉄粉を添加・混合することにより、前記有機塩素化合物を分解して土壌を浄化する無害化処理方法が開示されている。
【０００４】
また、特開２０００−１３５４８３号公報（特許文献２）には、鉄粉の微粒子を水又は泥水と一緒に土壌や地下水中に注入・攪拌・拡散することにより、土壌及び地下水中の汚染物質を原位置で浄化する方法が開示されている。
【０００５】
また、特開２００１−１９８５６７号公報（特許文献３）には、１０μｍ未満（好ましくは０．１〜６μｍ）の平均粒径を有する球状の鉄微粒子が水中に分散されている鉄微粒子スラリーを含む土壌浄化剤を汚染された土壌に浸透させることにより、土壌の浄化を行う方法が開示されている。
【０００６】
さらに、特開２００３−１９０９３１号公報（特許文献４）には、有機ハロゲン化物によって汚染された土壌や地下水を浄化するために鉄粉として、鋳鉄や鉄鋼の鋳物の表面をショットブラストしたダストを用いる方法が開示されている。
【０００７】
【特許文献１】特開平１１−２３５５７７号公報
【特許文献２】特開２０００−１３５４８３号公報
【特許文献３】特開２００１−１９８５６７号公報
【特許文献４】特開２００３−１９０９３１号公報
【発明の開示】
【発明が解決しようとする課題】
【０００８】
しかし、上述の土壌中或いは地下水中に鉄粉を混合させて有機ハロゲン化合物を分解・浄化する方法（特に、前記特許文献１及び特許文献２）は、鉄粉による有機ハロゲン化合物の分解効果を得るために鉄粉の組成、粒径或いは比表面積を調整した粉末冶金用の特殊な鉄粉（製造鉄粉という）を用いており、鉄粉の製造コストが嵩んでいた。
【０００９】
これに対し、前記特許文献３には、鉄粉として鉄精錬の際の副産物である製鋼ダストを利用することで鉄粉のコスト削減を図れる旨が提案されている。しかし、前記ダストの粒径は、１０μｍ未満、好ましくは０．１〜６μｍ、さらに好ましくは０．１〜３μｍと微細な粒径のものを用いており、鉄精錬の際に回収された製鋼ダストを粗粒分別（６０μｍで）後、シックナーで濃縮化し、最終的にフィルタープレスにより微粒子のみを選別することにより得ているため、製造鉄粉と比較して経済的なメリットが少ない。さらに、１０μｍ未満と微細化された鉄粉は表面が酸化され易く、鉄粉の表面が酸化されることにより、又、ダスト中の不純物が増加することにより有機ハロゲン化合物の分解効率が極端に減少する。そのため、前記鉄粉表面の酸化を防止するためにスラリー化した状態で保管、運搬等する必要があり保管或いは輸送のコストが嵩むという問題があった。
【００１０】
前記特許文献４のショットブラストダストは、粒径や表面積が土壌や地下水の浄化剤として好ましいものであったが、鋳物砂など有機ハロゲン化合物の分解に寄与しない物質が多く含まれており有機ハロゲン化合物の分解浄化能力が低く、またバラツキがあってそのままでは実用化に問題があることを本発明者らは確認した。
【００１１】
この発明は、これらの問題点を解決するためになされたもので、極めて安価、且つ、取り扱いが容易な浄化剤を用いることにより浄化費用の低減が図れる土壌及び／又は地下水の浄化方法及び浄化剤を提供することを目的とする。
【課題を解決するための手段】
【００１２】
本発明者らは、上記課題を解決するべく鋭意検討の結果、スチールショットを鋼材表面に投射し研掃する際に生じるダストを集塵したショットブラストダストが金属鉄を含み有機ハロゲン化合物の分解能力を有することに着目した。ショットブラストダストは主に鋼材表面から研掃された金属鉄と鉄酸化物、スチールショットの粉砕粉からなる。ショットブラストダストのなかでもステンレス鋼を研掃したものが有機ハロゲン化合物の分解能力が大きいことを見出した。そして、さらに検討を進め、ステンレス鋼を研掃したショットブラストダストはニッケルの含有量が高いことを見出し、このニッケル含有量と有機ハロゲン化合物の分解能力との関係が他のショットブラストダストにもあることを見出した。
【００１３】
一方、亜鉛末を含有する塗料を塗装した鋼材（以下、塗装鋼という）を研掃したものは分解能力が極めて低く、分解能力がほとんどないことを見出した。さらに、塗装鋼を研掃したものは亜鉛末を含有する塗膜粉が混入し亜鉛の含有量が高いことを見出した。
【００１４】
本発明はこれらの知見に基づいてなされたものであり、ニッケル含有量が０.１質量％以上で残りの主成分が金属鉄と鉄酸化物である有機ハロゲン化合物分解剤、さらに亜鉛含有量が１質量％以下である有機ハロゲン化合物分解剤、さらに鉄酸化物含有量が３質量％以上である有機ハロゲン化合物分解剤、及びこれらよりなる土壌又は地下水の浄化剤を提供するものである。また、本発明の有機ハロゲン化合物分解剤としてニッケル含有量が０.１質量％以上のショットブラストダスト、ステンレス鋼を研掃したショットブラストダストを用いることができる。
【００１５】
以下、金属鉄を含むダストによって有機ハロゲン化合物を分解するメカニズムについて説明する。
【００１６】
まず、第一の分解メカニズムとしβ−水素脱離による有機ハロゲン化合物の分解反応について説明する。ここでβ−水素脱離とは、メタン化列炭化水素が自由電子ｅ-の作用により水素が離脱しエチレン列炭化水素化合物に変換すること、またエチレン列炭化水素化合物が自由電子ｅ-の作用により水素が離脱しアセチレン列炭化水素化合物に変換することである。
【００１７】
水分の存在下で金属鉄（零価の鉄）表面において局所的な鉄の酸化すなわちアノードとカソードの分極により自由電子ｅ-が発生する。この自由電子により以下に示す脱塩素反応が生じる。
【００１８】
Ｆｅ  →  Ｆｅ2＋＋２ｅ-
Ｒ（Ｘ）ｙ＝Ｒ（Ｘ）ｚ＋２ｅ-  →  Ｒ≡Ｒ  ＋  ２Ｘ-  …（１）
ここでＲとはＣＨｎであり（ｎ＝０〜２）、ＸとはＣｌ、Ｂｒなどのハロゲン物質（ｙ、ｚはｎ＝０の時２、n＝１の時１、ｎ＝２の時０となる）で、代表的な例を以下に示す。
ＣＨ2＝ＣＣｌ2＋２ｅ-  →  ＣＨ≡ＣＨ  ＋  ２Ｃｌ-
ＣＨＣｌ＝ＣＣｌ2＋３ｅ-  →  ＣＨ≡ＣＨ  ＋  ３Ｃｌ-
ＣＣｌ2＝ＣＣｌ2＋４ｅ-  →  ＣＨ≡ＣＨ  ＋  ４Ｃｌ-
【００１９】
次に第二の分解メカニズムである水素化分解について説明する。
【００２０】
水分の存在下で金属鉄（零価の鉄）粒子の表面ではアノードとカソードの分極が生じ、以下のような酸化還元反応的な脱塩素反応が生じる。
【００２１】
アノード：Ｆｅ→Ｆｅ2＋
カソード：ＲＸ＋Ｈ2Ｏ→ＲＨ＋Ｘ−＋ＯＨ−
ここで、ＲＸ：有機ハロゲン化合物、ＲＨ：炭化水素である。
【００２２】
例えば、有機ハロゲン化合物としてトリクロロエチレンでは、次式のような脱塩素反応が系全体で生じている。
【００２３】
Ｃ2ＨＣｌ3＋３Ｆｅ＋３Ｈ2Ｏ→Ｃ2Ｈ4＋３Ｆｅ2＋＋３Ｃｌ−＋３ＯＨ−…（２）
【００２４】
上式（１）、（２）の反応速度は、金属鉄粒子の比表面積、表面活性度に大きく影響される。
【００２５】
本発明の有機ハロゲン化合物分解剤は金属鉄や、比表面積が大きく有機ハロゲン化合物の吸着に優れた酸化鉄を含むため、表面活性度が高く、有機ハロゲン化合物を効率よく分解することができる。
【００２６】
本発明の有機ハロゲン化合物分解剤として用いるショットブラストダストが他鉄粉より有機ハロゲン化合物の分解能力が優れている理由は、金属鉄の他、Ｎｉが存在している点である。Ｎｉはステンレス鋼をブラストすることでステンレス鋼表面が剥ぎ落とされショットブラストダストに含まれる。
【００２７】
Ｎｉの存在により効果が出るのは下記のように標準電極電位においてＦｅが卑、Ｎｉが貴になる関係であることが考えられる。
Ｆｅ2＋＋２ｅ−→Ｆｅ  −０．４４Ｖ
Ｎｉ2＋＋２ｅ−→Ｎｉ  −０．２５７Ｖ
【００２８】
ショットブラストダストが水と接触したときに、これらの粒子表面は局部的にカルバニ電池反応による電位差が生じ、Ｆｅが電子を失うことにより他へ自由電子を供給するアノード反応（Ｆｅ→Ｆｅ2＋＋２ｅ−）が、Ｆｅのみの場合に比べて加速（自由電子の供給量が増大）するため、式（１）、（２）に示される反応がより活発化することにより、分解効果が高まるものと考えられる。
【００２９】
亜鉛末を含有する塗料を塗装した鋼材（以下、塗装鋼という）を研掃したショットブラストダストは、亜鉛末を含有する塗膜粉が混入し亜鉛の含有量が高く、有機ハロゲン化合物の分解能力が極めて低く、分解能力がほとんどない原因は以下のように考えられる。すなわち亜鉛の存在が分解反応を阻害する原因は、標準電極電位がZnの方がFeより卑であることにより式（１）、（２）の分解メカニズムに支障を生じるものと考えられる。
【００３０】
このように本発明の有機ハロゲン化合物分解剤としてニッケル含有量が０.１質量％以上のショットブラストダスト、ステンレス鋼を研掃したショットブラストダストを用いることができる。ショットブラストダストは製鉄所、造船所、橋梁工場等で鋼材のミルスケールや錆や汚れを除去したり、表面加工を行うために研掃する際に発生するダストを集塵したものであるので、大量に供給することができ、極めて安価である。
【発明の効果】
【００３１】
本発明により、有機ハロゲン化合物の分解能力が極めて大きく、極めて安価かつ取扱いが容易な浄化剤を提供し、もって有機ハロゲン化合物に汚染された土壌や地下水を安価に効率よく浄化することができる。
【発明を実施するための最良の形態】
【００３２】
本発明の有機ハロゲン化合物分解剤は、ニッケル含有量が０.１質量％以上で残りの主成分が金属鉄と鉄酸化物のものであり、また亜鉛含有量が１質量％未満であり、また鉄酸化物含有量が３質量％以上でのものである。
【００３３】
この有機ハロゲン化合物分解剤はニッケル含有量が０．１質量％以上、好ましくは０．３質量％以上、より好ましくは０．５質量％以上、また亜鉛含有量が１質量％以下、好ましくは０．３質量％以下、より好ましくは０．１質量％以下のものである。また、鉄酸化物含有量が３質量％以上、好ましくは１０質量％以上６０質量％以下のものである。鉄酸化物は主にＦｅ3Ｏ４、Ｆｅ２Ｏ３、ＦｅＯであるが、これらに限定されるものではない。
【００３４】
ニッケル含有量が０．１％未満では上記の分解反応はニッケルを含有しない鉄と同程度になりニッケル存在によるガルバニ電極電位効果が得られないため自由電子の供給量が変わらず、分解反応は加速しない。また、亜鉛含有量が１％を超えると分解反応を大きく妨害することとなる。また鉄酸化物は有機ハロゲン化合物の吸着サイトとして作用し、近隣金属鉄による有機ハロゲン化物の分解を促す効果を有するが、鉄酸化物含有量が３％未満ではこの効果が得られない。ただし、鉄酸化物含有量が６０％を超えると金属鉄からの自由電子の供給速度。供給量が低下し、分解反応が低下するので好ましくない。
【００３５】
ニッケル含有量の上限と亜鉛含有量の下限は特に制限されないが、実用的見知から、ニッケル含有量の上限が１０質量％程度、通常含有量が０．５〜４質量％程度である。鉄、ニッケル等の形態は有機ハロゲン化合物の分解反応を進行しうるものであればよいが、通常は金属又は酸化物である。また本発明の有機ハロゲン化合物分解剤は金属鉄と鉄酸化物を２０〜９０％、通常３０〜７０％含有する。
【００３６】
本発明の有機ハロゲン化合物分解剤としては、スチールショット（スチールグリットを含む）等を例えば、ステンレス鋼、低合金鋼等ニッケルを含有する鋼材表面にブラストして、鋼材表面から剥離した鉄粉や研掃材の粉砕粉を集塵したショットブラストダストを用いることができる。スチールショットは鉄を主成分とするものであればよい。このショットブラストダストの粒径は、平均粒径で１００μｍ程度、通常１〜２５０μｍ程度である。
【００３７】
上記のショットブラストダストは他のショットブラストダストあるいは鉄粉等と混合して用いることができる。混合する他のショットブラストダストの例としては普通鋼材、鉄鋳物等にスチールショットをブラストしたものが挙げられ、鉄粉の例としては、スチールショットの未使用品、その粉砕品、製造鉄粉等や鋼材切削粉、製鉄過程で発生する金属鉄を含有するダスト、スチールショット製造過程で発生するダスト等を挙げることができる。
【００３８】
一方、亜鉛含有量の多いもの、例えば亜鉛末を含有する塗料の塗装鋼や亜鉛メッキ品をショットブラストした際のダストなどは好ましくない。
【００３９】
混合割合としては、混合物における質量％で上記ステンレス鋼をブラストしたダストが５〜９９％程度、好ましくは１０％以上であり、混合物におけるニッケルの含有量が０．１％以上、好ましくは０．３％以上となるようにするのがよい。
【００４０】
本発明の浄化剤の浄化対象有機ハロゲン化合物としては、例えば、ジクロロメタン、四塩化炭素、１,２−ジクロロエタン、１,１―ジクロロエチレン、ｃｉｓ−１,２−ジクロロエチレン、１,１,１−トリクロロエタン、１,１,２−トリクロロエタン、トリクロロエチレン、テトラクロロエチレン、１,３−ジクロロプロペン、ＰＣＢ、有機ブロム化合物等がある。
【００４１】
本発明の浄化剤を用いて土壌及び／又は地下水を浄化する方法としては、例えば、土壌及び／又は地下水中に浄化剤を混合する方法を用いることができる。なお、従来技術に係る製造鉄粉を用いて土壌或いは地下水を浄化する方法における製造鉄粉の代わりとして、本発明の浄化剤を用いることができることはいうまでもない。
【００４２】
ここで、土壌中に浄化剤を混合する方法としては、特に限定されるものではないが、例えば、有機ハロゲン化合物で汚染された土壌を掘り起こし、その掘り起こした土壌と浄化剤とをパドルミキサー、バケットミキサー、ニーダー或いはブレンダーなどの混合装置で攪拌・混合した後、埋め戻す方法を用いることができる。或いは、原位置処理として、例えばスクリュー状の攪拌機の先端から浄化剤を吐出させながら攪拌・混合する方法を用いることできる。
【００４３】
なお、浄化剤の添加量は浄化対象土壌の汚染の程度によっても異なるが、土壌に対する浄化剤の添加割合は、０．５〜１０質量％となるように添加するのが好ましい。さらに、浄化剤中の金属鉄表面が外気酸素との反応により酸化し、酸化皮膜を生成すると反応性が低下するので、土壌との混合後はできるだけ外気との接触を避けることが好ましい。また、反応を均一、且つ、速やかに進行させるためには、土中の水分を維持することが望ましいことから、混合後の土壌の乾燥を防ぐため、不透水性シートなどで混合土壌の地表全体を覆うことが好ましい。
【００４４】
また、地下水の浄化方法としては、有機ハロゲン化合物で汚染された地下水中に前記浄化剤を直接混合してもよいが、例えば、浄化剤を含む砂や砕石の円柱を地中に列状に配置して地下水浄化壁を構築し、これにより有機ハロゲン化合物で汚染された地下水を浄化する方法を用いてもよい。
【００４５】
また、土壌及び／地下水中の有機ハロゲン化合物の分解反応をより速やかに進めるために、前記浄化剤に含まれる金属鉄の表面は活性化させておくことが好ましい。ここで、表面活性度とは、粒子比表面積或いは粒子表面金属の酸化状態を意味し、粒子比表面積が大きいほど、又、粒子表面金属の酸化比率が低いほど表面活性度は高い。但し、酸化鉄皮膜は有機ハロゲン化合物の吸着サイトとして作用し、近隣金属鉄による有機ハロゲン化物の分解を促す効果も有するため、少なすぎることは好ましくない。
【００４６】
前記浄化剤に含まれる金属鉄の表面を活性化させる方法としては、酸により金属鉄の表面を活性化させる方法、或いは、摩耗及び／又は粉砕処理により金属鉄の表面を活性化させる方法を用いることができる。なお、前記酸としては、例えば、塩酸、硫酸、硝酸などの鉱酸を用いることが好ましい。
【００４７】
前記酸により金属鉄の表面を活性化させる方法としては、酸の溶液内にショットブラストダストを入れ、混合攪拌することにより金属鉄表面の酸化膜を剥離、溶解させて金属鉄表面を露出させることにより活性度を向上させる方法を用いることができる。なお、酸として鉱酸を用いる場合、鉱酸の濃度は重量比で、鉱酸１重量部に対し水１重量部以上、鉱酸１重量部に対し水２０重量部以下に希釈したものを用いることが好ましい。鉱酸濃度が１／２重量部より高い場合は金属鉄粒子自体が溶解して処理後のダスト歩留まりが高くなる。また、鉱酸濃度が１／２１重量部より低い場合は金属鉄表面の酸化膜の剥離が不十分になり表面活性度が上がらない。なお、鉱酸による表面活性化処理をしたダストには鉱酸が付着しており、これをそのまま放置すると金属鉄表面に酸化皮膜を再度生成するため、水による洗浄によって表面に付着した鉱酸を洗い流す必要がある。洗浄後は水分量を１０重量％以上に保つことで金属鉄表面の酸化を防ぐことができる。
【００４８】
前記磨耗により金属鉄の表面を活性化させる方法としては、例えば、物理的に粒子同士を擦り合わせることにより、金属鉄表面の酸化皮膜を剥離する方法を用いることができる。粒子同士を擦り合わせる方法は特に限定はされないが、例えば、アトライター、ニーダー、トップグラインダー、アイリッヒミキサーやヘンシェルミキサーなどにより酸化皮膜の剥離が可能である。
【００４９】
前記粉砕処理により金属鉄の表面を活性化させる方法としては、例えば、ロール型ミル、ボールミル、インペラーブレーカー、衝撃粉砕機などがあげられる。粉砕後は分級機などにより酸化皮膜や、細粒不純物を分離除去することで表面活性ダストを得ることができる。
【実施例】
【００５０】
有機ハロゲン化合物分解剤として、製鉄所内で回収する３種のショットブラストダストを種々の比率で混合したものを用いて、分解性能を評価した。
【００５１】
１．供試材
１．１供試ショットブラストダスト
ショットブラストダストは、ステンレス鋼をブラストしたショットブラストダスト（以下、ＳＵＳダストという）、普通鋼とステンレス鋼をブラストしたショットブラストダストで普通鋼とステンレス鋼のブラスト処理量の比率が９：１であるショットブラストダスト（以下、混合ダストという）、亜鉛末を含有する塗料を塗装した鋼材を含む普通鋼をブラストしたショットブラストダスト（以下、塗装鋼ダストという）を用いた。
【００５２】
ＳＵＳダスト、混合ダスト、塗装鋼ダストの粒度と比表面積（ＢＥＴ法による測定値）を表１に示す。
【００５３】
【表１】
2005118755.tif 000002
【００５４】
上記、各ショットブラストダストの成分分析を行った結果を表２に示す。
【００５５】
【表２】
2005118755.tif 000003
【００５６】
ＳＵＳダストのニッケル含有率が他の供試材にくらべて高く、塗装鋼ダストの亜鉛含有率が他の供試材にくらべて高いことが認められた。
【００５７】
１．２供試混合材
上記の３種のショットブラストダストを種々の比率で混合し、表３に示すようにニッケル、亜鉛、鉄酸化物の含有率を調整したものを調製した。
【００５８】
２．分解性能評価試験
有機ハロゲン化合物として、最も汚染発覚件数の多い物質であるトリクロロエチレン（以下、ＴＣＥ）を用いて分解性能評価試験を行った。
【００５９】
２．１  分解性能評価試験方法
１）分解試験液の作成方法
容積３０ｍｌのバイアル瓶に前記のスチールショット又はショットブラストダスト（以下、まとめて鉄粉という。）を添加した。鉄粉の添加量は、乾燥状態のものは、１．２５ｇ、湿潤状態のものは乾燥状態に換算しその分増量した。この瓶に市販のミネラルウォーターを２５ｍ添加し液量に対する鉄粉量を５質量％とした。ここに、ＴＣＥ標準原液１０００ｍｇ／ｌを１２５μｌ添加し、素早くテフロン（登録商標）コートゴムセプタムを装着してアルミシールで密封した。この液中ＴＣＥ濃度は５ｍｇ／ｌである。また、このバイアル瓶にできるヘッドスペースは約２％であった。以上の操作を繰り返して、試験に必要な本数の反応試験瓶を調整した。
【００６０】
２）分解試験
１）で作成したバイアル瓶をレシプロ振盪器に装着して、２５℃の一定温度の環境下でバイアル瓶の内部液が均一に保たれるよう１００ｒｐｍで所定日数振盪した。
【００６１】
３）分析
所定日経過後、バイアル瓶を取り出し、２０分間静置して内部の鉄粉を沈降させた。アルミシールとテフロン（登録商標）コートゴムセプタムを外し、所定量の上澄み液を採取し、ＪＩＳＫ０１２５  ５．４．１による方法でＴＣＥの分析を行った。所定時間経過後のＴＣＥ濃度（Ｃ）と初期のＴＣＥ濃度（Ｃ0）との比率を残存率Ｃ/Ｃ0として、残存率Ｃ/Ｃ0が０.２以下であれば分解効果があると評価した。
【００６２】
２．２試験結果
試験結果を表３に示す。ニッケル、亜鉛、鉄酸化物の全ての含有率を本発明の範囲に調整したもの（実施例１〜７）、酸化鉄または亜鉛の含有量が本発明の範囲外であってもニッケル含有量が０.５％のもの（実施例８、１０）、及び酸化鉄の含有量が本発明の範囲未満であってもニッケル含有量が０.１％で亜鉛含有量が０．００２％とかなり低いもの（実施例９）では７日間経過時点でのＴＣＥ残存率Ｃ/Ｃ0が０.２以下となり、分解効果があることを確認した。またニッケル、亜鉛、酸化鉄の含有量が本発明の範囲を満たす場合にはニッケル含有量が高いものほど短時間でＴＣＥ残存率Ｃ/Ｃ0が各段に減少しており、高い分解効果が認められた。一方、ニッケル含有量が０.１％未満のもの（比較例１，２）では分解効果が認められない。
【００６３】
【表３】
2005118755.tif 000004
【産業上の利用可能性】
【００６４】
本発明の有機ハロゲン化合物分解剤は、安価に、大量に入手できるものでありながら、トリクロロエチレン等の有機ハロゲン化合物の分解能が大きく、これらで汚染された土壌や地下水の浄化剤として活用できる。さらに６価クロムの還元剤や溶出低減剤としても有用である。
【図面の簡単な説明】
【００６５】
【図１】スチールショットや各種のショットブラストダストによるトリクロロエチレンの分解挙動を示すグラフである。
【図２】スチールショットや各種ショットブラストダストの混合品によるトリクロロエチレンの分解挙動を示すグラフである。
【図３】鉄粉とそれにニッケルを添加したものによるトリクロロエチレンの分解挙動を示すグラフである。
【図１】
2005118755.tif 000005
【図２】
2005118755.tif 000006
【図３】
2005118755.tif 000007